(57)【特許請求の範囲】
【請求項１】
(ａ)ベースオイルとして常温で固体又は半固体状であって、上昇融点(基準油脂分析試験法による)が２０〜６０℃の油脂と常温で液体の油脂との組み合わせによる混合油脂又は鉱物油１２〜４０重量％、（ｂ）乳化剤としてＨＬＢ値が相異なるノニオン界面活性剤を混合してＨＬＢを６.０〜１４.０に調整したノニオン界面活性剤１．０〜７重量％、(ｃ)乳化助剤と油膜強化剤としてカチオン界面活性剤０．３〜６重量％、(ｄ)水置換型防錆剤として環状アミンエトキシレート０．２〜６重量％を含み、残余が水で全体を１００重量％とし、この組成物にホモジナイザーによる分散処理を施して０．１〜１０μｍに微粒子化したことを特徴とするＯ／Ｗエマルション型コンクリート離型剤組成物
【請求項２】
前記ノニオン界面活性剤が、下記一般式(１)又は(２)で表されるアルキル又はアルケニル置換フェノールアルキレンオキサイド付加物又は高級アルコールアルキレンオキサイド付加物である請求項１記載のＯ／Ｗエマルション型コンクリート離型剤組成物
【化１】
0003644660.tif 000013
（但し、ＲはＣ6〜Ｃ30のアルキル基又はアルケニル基、ｎは１〜３０を示す）
【化２】
0003644660.tif 000014
（但し、ＲはＣ6〜Ｃ30のアルキル基又はアルケニル基、ｎは１〜３０の数を示す）
【請求項３】
前記カチオン界面活性剤が下記一般式(３)又は(４)で表される化合物である請求項１記載のＯ／Ｗエマルション型コンクリート離型剤組成物
【化３】
0003644660.tif 000015
［但し、ＲはＣ6〜Ｃ30のアルキル基又はアルケニル基、Ｒ1，Ｒ3，Ｒ4は水素原子，Ｃ1〜Ｃ30のアルキル基又はアルケニル基又は次の一般式Ｘを示し、
【化４】
0003644660.tif 000016
（但し、ＡはＣ1〜Ｃ4のアルキレン基、ｍは１〜５０を示す)、Ｒ2はエチレン基又はプロピレン基であり、ｎは０〜６を示す］
【化５】
0003644660.tif 000017
［但し、ＲはＣ6〜Ｃ30のアルキル基又はアルケニル基、Ｒ1，Ｒ2，Ｒ4，Ｒ5、Ｒ6は水素原子，Ｃ1〜Ｃ4のアルキル基又はアルケニル基又は次の一般式Ｚを示し、
【化６】
0003644660.tif 000018
（但し、ＡはＣ1〜Ｃ4のアルキレン基、ｍは１〜５０を示す）
Ｒ3はエチレン基又はプロピレン基であり、ＹはＣｌ-，ＣＨ3ＳＯ4-，ＣlＯ4-等の陰イオン、ｎは０〜６を示す］
【請求項４】
前記水置換型防錆剤が下記一般式(５)で表される環状アミンエトキシレートである請求項１記載のＯ／Ｗエマルション型コンクリート離型剤組成物
【化７】
0003644660.tif 000019
（但し、Ｘは環状アミン残基、ｎは１〜４の数を示す）
【請求項５】
請求項１記載のＯ／Ｗエマルション型コンクリート離型剤組成物を１〜５倍量の水に希釈し、これを型枠に塗布することを特徴とする該コンクリート離型剤組成物の使用方法
【発明の詳細な説明】
【０００１】
【発明の属する技術分野】
本発明はコンクリート離型剤組成物及びその使用方法に関し、更に詳しくはコンクリート表面の仕上がり性、離型性、防錆性、型枠ノロ防止性、作業性及び貯蔵安定性に優れたコンクリート離型剤組成物及びその使用方法に関する。
【０００２】
【従来の技術】
一般に、コンクリート離型剤として要求される性能は、
１．離型力に優れていること
２．コンクリート表面仕上がりが良好であること
３．貯蔵安定性が良好であること
４．不快な臭気が無いこと
５．使用上、安全性の高いこと
６．経済性の高いこと
７．作業性が良好であること
等が挙げられる。
【０００３】
一般に、コンクリート離型剤はベースオイルに動植物油、鉱物油等を使用し、これに脂肪酸，界面活性剤，ワックス等何種類かの添加剤を混合して提供される油性型と、ベースオイルに何種類かの添加剤と乳化剤（界面活性剤）を混合し使用に際して水で希釈して（もしくは予め水で希釈して）提供されるエマルション型に大別される。
【０００４】
従来の油性タイプの長所としては、▲１▼離型力に優れている、▲２▼型枠へのカスの付着が少ない、▲３▼型枠の掃除が簡単、▲４▼型枠が錆にくい等が挙げられ、短所としては、▲１▼製品に気泡が多い、▲２▼油やけがある、▲３▼危険物であり作業環境が悪い等が挙げられる。又、従来のエマルション型の長所としては、▲１▼外観が白色に仕上がる、▲２▼製品に気泡が出来にくい、▲３▼油やけが起こりにくい、▲４▼作業環境がよい等が挙げられるものの、短所としては、▲１▼離型力が悪い、▲２▼貯蔵安定性が悪い、▲３▼カスが多く掃除が困難である、▲４▼型枠が錆易い等が挙げられる。
【０００５】
このように、油性型、エマルション型にはそれぞれ一長一短があり、コンクリート製品の製造物、製造環境等により油性型、エマルション型の単独使用か、もしくは併用されている。しかしながら、最近ではコンクリート製品の美観性、環境問題、経済性等の観点から、エマルション型（Ｏ／Ｗ型，Ｗ／Ｏ型）離型剤に対するニーズが高まっている。
【０００６】
【発明が解決しようとする課題】
近年、コンクリート構造物の大型化、複雑化が進む中でコンクリート製品に対する耐久性、美観性等を含めた技術力の向上が求められ、それに伴いコンクリート離型剤に対する性能も非常に高い品質のものが要求されている。しかし、従来の離型剤、特にエマルション型離型剤では、上記に示したエマルション型離型剤の短所、即ち型枠へのカスの付着が多く掃除が困難であること、離型力の悪さ、型枠への錆発生及び貯蔵安定性の全てに優れた性能を具備していないことから、生産効率が低下したり、コンクリート製品の品質が低下したりする問題があった。
【０００７】
本発明は、上記問題点を解決するためになされたものであり、コンクリート離型剤に要求される性能、即ち、離型性、型枠残存ノロ防止、コンクリート表面の仕上がり性（気泡防止及び色焼け防止）、作業性、並びに貯蔵安定性の全てに優れた性能を有する安全性に富んだエマルション型コンクリート離型剤組成物及びその使用方法を提供することを目的とする。
【０００８】
【課題を解決するための手段】
本発明者は、上記性能を満たすエマルション型コンクリート離型剤の開発について鋭意研究した結果、所定の油脂又は鉱物油に乳化剤としてＨＬＢ価が相異なる二種類のノニオン界面活性剤を使用し、これに特定量のカチオン界面活性剤を配合した場合には油膜強化、残存ノロ防止として効果的に働くこと、水置換型防錆剤（環状アミンエトキシレート）と相溶剤（例えばシリコン）を併用することによって更に性能が向上すること、そして、このようにして調製された混合物に水を加えホモジナイザーを用いて微細なエマルションにすることにより貯蔵安定性に優れている一方、型枠に塗布すると直ちにエマルションが破壊され、強固な油性塗膜を形成することを見出して本発明を完成するに至った。
【０００９】
即ち、本発明は、(ａ)ベースオイルとして常温で固体又は半固体状であって、上昇融点（基準油脂分析試験法による）が２０〜６０℃の油脂と常温で液体の油脂との組み合わせによる混合油脂又は鉱物油１２〜４０重量％、（ｂ）乳化剤としてＨＬＢ値が相異なるノニオン界面活性剤を混合してＨＬＢを６.０〜１４.０に調整したノニオン界面活性剤１．０〜７重量％、(ｃ)乳化助剤と油膜強化剤としてカチオン界面活性剤０．３〜６重量％、(ｄ)水置換型防錆剤として環状アミンエトキシレート０．２〜６重量％を含み、残余が水で全体を１００重量％とし、この組成物にホモジナイザーによる分散処理を施して０．１〜１０μｍに微粒子化したことを特徴とするＯ／Ｗエマルション型コンクリート離型剤組成物である。
【００１０】
【発明の実施の形態】
本発明のエマルション型コンクリート離型剤組成物は、従来のエマルション型コンクリート離型剤の長所を実質的に損なわず短所を全て解決したものであって
以下、項目別に順次詳細に説明する。
【００１１】
▲１▼  離型力の向上
本発明におけるベースオイル(油類)は、常温で固体又は半固体状であって、上昇融点(基準油脂分析試験法による)が２０℃〜６０℃の油脂と常温で液状の油脂との組み合わせによる混合油脂が提供されるが、ベースオイルを混合油にすることによって、ベースオイルが常温で液状の油脂のみのものより油の展着性が良好になり離型力が向上する。又、常温で固体又は半固体状の油脂のみでは離型剤を型枠に塗布した場合膜厚が厚層になり、離型剤の均一なぬれを阻害し油やけ及び部分的な付着等の欠点を生ずる。混合油脂の組み合わせにおいては、離型性、油やけ、乳化安定度等を考慮し、常温で固体又は半固体状の油脂を少なくとも１０重量％以上含有するように配合した方が好ましい。混合油脂の添加量が１２重量％未満であると、離型剤の油膜が薄層となりすぎて了い油膜が損傷し十分なと離型力が得られない。又、同様に添加量が４０重量％を越えると十分な離型力を保持しているにも拘らず、余分な離型剤が残存してしまいノロ等の発生原因となったり、膜厚が厚層になったりして表面仕上り性において油やけ、気泡発生等の欠点を生じ、あわせて経済効果も悪くなる。
【００１２】
常温で固体又は半固体状の油脂としては、例えば、パーム油、パーム核油、やし油、牛脂、各種油脂の硬化油等が挙げられる。又、常温で液状の油脂としては、例えば、大豆油、ナタネ油、こめ油、サンフラワー油、アマニ油及びこれらのボイル油、微水添加油等が挙げられ、常温で固体又は半固体状の油脂と常温で液状の油脂の１種又は２種以上の混合物が挙げられる。
【００１３】
これらの混合油脂を用いることによりエマルションを不安定にさせ型枠に対し強固な油膜を形成し、コンクリート打設時や種々のバイブレーターによる油膜の損傷が起こらず強い離型性を発揮する。又、鉱物油、例えば灯油、スピンドル油、マシン油等を使用することによっても同様に離型力を保持することができる。離型剤組成物に占める混合油脂又は鉱物油の含有量は１２〜４０重量％が適当である。
【００１４】
本発明において使用する界面活性剤は、殆どのコンクリート製品は製造工程の途中で蒸気養生を受けること、又、コンクリート製品はアルカリ度が高いことから、エステル結合の部分が蒸気や強アルカリによる加水分解を受けやすく、油膜の損傷、カスの発生等を生じやすいと考えられるために加水分解を受けにくいエーテル結合やアミド結合又はアミン化合物等の中から環境問題を考えた上で極力、生分解性に優れているものを選定したものである。
【００１５】
エマルション型コンクリート離型剤の油膜強化剤として、高級脂肪酸、金属石けんの添加が効果ありとする、特公昭５８−８６０２号公報で開示されているが、脂肪酸、金属石けん等はコンクリート中のカルシウム塩と反応し、型枠内面にいわゆるノロ等の反応カスを生成して固着し、掃除が困難である等の欠点がある。本発明に於いては、かかる高級脂肪酸、金属石けんを配合せずとも、効果的に油膜を保持することができる。油膜強化としては、それぞれの物質のもつイオン化傾向に着眼することにある。工場で使用されるコンクリートの型枠は殆どが鉄製（鋼製）型枠である。鉄はマイナスに帯電するので、カチオン界面活性剤を使用することにより油の吸着性が向上し、油膜強化の助剤として働き、その際エマルションが破壊され強固な油膜を形成する。又、型枠に対して油の吸着が優れることから、防錆性能も付加できる。
【００１６】
好適なカチオン界面活性剤は、下記一般式(３)にて表される第一級ないし第三級アミン型カチオン界面活性剤及び下記一般式(４)にて表される第四級アンモニウム型カチオン界面活性剤から選択することができる。又、カチオン界面活性剤の強度が弱いものについては、有機酸、無機酸を併用する。カチオン界面活性剤は両性界面活性剤例えば、ベタイン型あるいはアミノ酸型を包含する。
【００１７】
【化８】
0003644660.tif 000002
［但し、ＲはＣ6〜Ｃ30のアルキル基又はアルケニル基、Ｒ1，Ｒ3，Ｒ4は水素原子，Ｃ1〜Ｃ30のアルキル基又はアルケニル基又は次の一般式Ｘを示し、
【００１８】
【化９】
0003644660.tif 000003
（但し、ＡはＣ1〜Ｃ4のアルキレン基、ｍは１〜５０を示す）
Ｒ2はエチレン基又はプロピレン基であり、ｎは０〜６を示す］
【００１９】
【化１０】
0003644660.tif 000004
［但し、ＲはＣ6〜Ｃ30のアルキル基又はアルケニル基、Ｒ1，Ｒ2，Ｒ4，Ｒ5，Ｒ6はＣ1〜Ｃ30のアルキル基又はアルケニル基又は次の一般式Ｚを示し、
【００２０】
【化１１】
0003644660.tif 000005
（但し、ＡはＣ1〜Ｃ4のアルキレン基、ｍは１〜５０を示す）
［Ｒ3はエチレン基又はプロピレン基であり、ＹはＣｌ-，ＣＨ3ＳＯ4-，ＣlＯ4-等の陰イオン、ｎは０〜６を示す］
【００２１】
一般式(３)表示のカチオン界面活性剤としては、例えば、ポリオキシエチレンオクタデシルアミン（ＥＯ２〜３０モル付加物）、ヒドロオキシエチレンデシルアミン(ＥＯ１モル付加物)、ポリオキシエチレン牛脂アミン（ＥＯ２〜３０モル付加物）、ポリオキシエチレン牛脂アルキルプロピレンジアミン（ＥＯ２〜２０モル付加物）、ポリオキシエチレン脂肪酸アミンエーテル（ＥＯ２〜２０モル付加物、ヤシアルキルジメルアミン、オレイルアミン、ジオレイルアミン等が挙げられる。
【００２２】
又、一般式(４)表示のカチオン界面活性剤としては、例えば、オクタデシルトリメチルアンモニウムクロライド、アルキルイミダゾリウムクロライド、テトラデシルアミンアセテート、ジメチルヤシアルキルベタイン、ラウリルアミノプロピオン酸メチル、ジメチルヤシアルキルベタイン等が挙げられる。
【００２３】
▲２▼  貯蔵安定性の向上
貯蔵安定性は界面活性剤、即ち乳化剤の選択が基本的大きな要因である。但し、離型剤としての性能を損なわない範囲で且つ性能を向上させるべき種類、添加量、組み合わせを選択することにある。即ち、本発明はＨＬＢ値の相異なる（ＨＬＢ＝１〜６，ＨＬＢ＝７〜１６）ノニオン界面活性剤を混合してＨＬＢ値を６．０〜１４．０に調整したものを、乳化に対して必要最小限に（１．０〜７重量％）添加し、更にエマルションの貯蔵安定性向上を計るためにカチオン界面活性剤を特定量（０．３〜６重量％）添加することを特徴としている。
【００２４】
ノニオン界面活性剤としては、下記一般式(１)、(２)で表されるアルキル又はアルケニル置換フェノールアルキレンオキサイド付加物又は高級アルコールアルキレンオキサイド付加物が好適に使用される。
【００２５】
【化１２】
0003644660.tif 000006
（但し、ＲはＣ6〜Ｃ30のアルキル基又はアルケニル基、ｎは１〜３０の数を示す）
【００２６】
【化１３】
0003644660.tif 000007
（但し、ＲはＣ6〜Ｃ30のアルキル基又はアルケニル基、ｎは１〜３０の数を示す）
【００２７】
一般式(１)表示のノニオン界面活性剤としては、例えば、ポリオキシエチレンオクチルフェニルエーテル（ＥＯ２〜３０モル付加物）、ポリオキシエチレンノニルフェニルエーテル(ＥＯ２〜３０モル付加物)、ポリオキシエチレンデシルフェニルエーテル(ＥＯ２〜３０モル付加物)、ポリオキシエチレンアルキルアリルエーテル(ＥＯ２〜３０モル付加物)等が挙げられる。又、一般式(２)表示のノニオン界面活性剤としては、例えば、ポリオキシエチレンセチルエーテル（ＥＯ２〜３０モル付加物）、ポリオキシエチレンステアリルエーテル（ＥＯ２〜３０モル付加物）、ポリオキシエチレンドデシルエーテル(ＥＯ２〜３０モル付加物)、ポリオキシエチレンオレイルエーテル（ＥＯ２〜３０モル付加物）、ポリオキシエチレンラウリルエーテル（ＥＯ２〜３０モル付加物）、ポリオキシエチレンラノリンアルコールエーテル（ＥＯ２〜３０モル付加物）、ポリオキシアリキレンアルキルエーテル（ＥＯ２〜３０モル付加物）等が挙げられる。
【００２８】
乳化剤は添加量が多い程安定性に寄与するが、他方、油膜の耐水性を低下させ離型性を悪くし又、コンクリートの水和反応に影響を及ぼし、カスの発生、著しくは一部硬化不良を起こす可能性がある等の欠点を生ずる。
【００２９】
貯蔵安定性には粒子の大きさも起因する。それぞれの粒径は細かい程良いとされるが、０．１μｍ未満であるとブラウン運動が増して合一してしまう傾向があるので離型剤としては０.１〜１０μｍ、好ましくは０.２〜５μｍ程度が良い。但し、粒度分布は比較的バラツキが少なく粒径が均一の方が望ましい。本発明品であるコンクリート離型剤組成物の粒子を微細にする目的でホモジナイザーを用いて均一に微粒子化することであり、その際なるべく空気を巻き込まないようにし温度管理を行いながら加温することが推奨される。しかしながら、ホモジナイザーを用いても、界面活性剤の選択及び添加量が不十分で且つ乳化条件が整なわないと、粒径が１０〜３０μｍであり粒度分布が広く均一でないエマルションが得られる場合があるが、このものは経時変化及び５〜５０℃温度変化によるサイクル試験での安定性は得られず貯蔵安定性が悪い。従来のエマルション型離型剤では使用前に水で希釈するタイプが主流で乳化剤を過度に使用しても、常温における通常攪拌が多いので粒度分布が不均一で且つ粒径が粗いため、水で希釈後の貯蔵安定性は悪い。
【００３０】
▲３▼  カスの抑制
カスの発生は化学反応、物理反応等種々の要因が挙げられる。コンクリート組成物はセメントの水和反応により硬化し、水酸化カルシウム等を生成する。型枠とコンクリートの境界に存在するのがコンクリート離型剤であるが、前述したようにカルシウム等と反応してしまう添加剤はカスを発生させる恐れがあるため、その反応を極力抑制しなければならない。本発明のコンクリート離型剤組成物におけるカスの抑制は、カチオン界面活性剤を使用することににより実証できる。但しカチオン界面活性剤は添加量を考慮し、エマルションのＰＨを７〜１０、好ましくは７．５〜９にすることにより弱アルカリ性とする。エマルションのＰＨが１０を越えると組成物の乳化を阻害し、貯蔵安定性が非常に悪くなり、又、手あれ等が起こる可能性があり作業環境が悪くなる。カスの抑制にはコンクリート離型剤の膜厚も起因する。本発明のコンクリート離型剤組成物は、ホモジナイザーを用いて得られたエマルションであり、粒径は０．２〜１０μｍ、好ましくは０．２〜５μｍに調整して型枠に塗布した場合、単粒子又は、単粒子の複層膜厚が２〜１０μｍ、好ましくは２〜８μｍの溥層であるため、界面張力も低く必要以上の離型剤が残痕せず、離型力を保持しながらカスの発生を抑え、合わせて油やけも防止する。従来のコンクリート離型剤にほとんど使用されている、油膜強化剤として優れている脂肪酸等は酸であるために反応を起こすことから、カスの発生の要因となるため、エマルション型離型剤において添加量を極力抑制するか、もしくは全く使用しない方がカスの抑制には望ましい。
【００３１】
▲４▼  防錆性の向上
本発明のコンクリート離型剤組成物は、カチオン界面活性剤を使用することにより防錆性能を保持するが、さらに防錆性の向上を計るために水置換型防錆剤として環状アミンエトキシレート防錆剤更に必要に応じて気化性防錆剤例えば脂肪酸アミンを添加することにより防錆性を高めることができるのみならず、エマルション型離型剤の乾燥後の再乳化を阻止し離型力の保持、油膜の安定性を向上させることができる。
【００３２】
環状アミンエトキシレートは、下記一般式(５)にて表すことができるが、例えば、「ラミプルーフＣ−２」（商品名、第一工業製薬社製）等が好ましく使用することができる。
【００３３】
【化１４】
0003644660.tif 000008
（但し、Ｘは、環状アミン残基、ｎは１〜４の数を示す）
環状アミン残基としては、例えば、シクロヘキシルアミン残基等が挙げられる。
【００３４】
又、本発明のコンクリート離型剤組成物に従来のコンクリート離型剤に配合されている防錆剤、防腐剤、チキソトロピック剤、増粘剤、消泡剤等を用いることができる。
【００３５】
水を加えて加温（４０〜６０℃程度）下にホモジナイザーを用いて乳化させて調整したエマルションコンクリート離型剤組成物は、用途により水、好ましくは軟水で１〜５倍に希釈して使用する。これにより、コンクリート製品の表面仕上がり性を向上させるための油脂膜厚を保持するとともに経済性を向上し得ることなる。
【００３６】
本組成物のコンクリート型枠への塗布方法は、スプレー，刷毛塗り，どぶづけ，モップ掛け，ローラー法等が採用される。
【００３７】
本発明で得られるエマルション型コンクリート離型剤組成物は、貯蔵安定性に優れるとともに型枠に塗布されると直ちにエマルションが破壊され、強固な塗膜を形成する特徴を持つ。
【００３８】
【実施例】
以下、本発明を実施例及び比較例により具体的に説明する。なお、実施例及び比較例において「部」は「重量部」を意味する。
【００３９】
実施例１
油脂としてパーム油７５重量％−パームオレイン油２５重量％からなる固体油（上昇融点３３℃〜４０℃）１４部と液状のナタネ油６部との混合油脂に乳化剤としてポリオキシエチレンノニルフェノールエーテル（ＨＬＢ １２）２．０部〔日本油脂社製,「ノニオンＮＳ２０２Ｓ」ＨＬＢ ５.７；２５重量％、同社製,「ノニオンＮＳ２１２」ＨＬＢ １４.１；７５重量％〕、カチオン界面活性剤としてポリオキシエチレンアルキルアミン２．５部（日本油脂社製，「ナイミーンＴ２−２０２」）を加え、防錆剤として脂肪酸アミン化合物０．５部（キレスト社製，「キレスコートＺＢ」）、水置換型防錆剤として環状アミンエトキシレート０．５部（第一工業製薬社製，「ラミプルーフＣ−２」），消泡剤として消泡シリコーン０．１部（東芝シリコーン社製，「ＴＳＡ７３０」）を加え攪拌溶解し、次いで水７４．４部を加え混合液温を２７℃〜３０℃にしてからホモミキサー（特殊機械化工業社製）のジャケット温度を４５℃〜５５℃で温度管理を行ない、この組成物をホモミキサーを用いて乳化して、所定のエマルション型組成物を得た。これを水にて４倍に希釈したものを用いて性能評価を行った。この組成物の性能評価は、離型性、型枠残存ノロの有無、コンクリート表面の仕上がりにおける気泡の有無及び着色の有無、防錆製、及び離型剤の貯蔵安定性について行った。この試験結果を［表２−(１)］，［表３−(１)］に示す。
【００４０】
実施例２
実施例１において、カチオン界面活性剤として、ポリオキシエチレンアルキルアミン２．０部(日本油脂社製，「ナイミーンＤＴ−２０３」)と牛脂アルキルメチルアンモニウムクロライド０.５部(日本油脂社製，「ニッサンカチオンＡＢＴ２−５００」）〕を使用した以外はベースオイル並びに他の添加剤は実施例１と同一のものを用いて［表１−(１)］に示す配合量をもって同様な製造条件でエマルション型組成物を得た。これを水にて４倍に希釈したものを用いて実施例１と同様な評価試験を行った。その結果を［表２−(１)］，［表３−(１)］に示す。
【００４１】
実施例３
実施例１において、乳化剤としてポリオキシエチレンラウリルエーテル〔日本油脂社製,「ノニオンＫ−２０１」(ＨＬＢ ３.６)〕０.８部とポリオキシエチレンオレイルエーテル〔日本油脂社製,「ノニオンＥ−２１５」(ＨＬＢ １４.２）〕２．２部との２種類からなる混合物（ＨＬＢ １２.１）を使用した以外はベースオイル並びに他の添加剤は実施例１と同一のものを用いて［表１−（１）］に示す配合量をもって同様な製造条件でエマルション型組成物を得た。これを水にて２倍に希釈したものを用いて実施例１と同様な評価試験を行った。その結果を［表２−(１)］，［表３−(１)］に示す。
【００４２】
実施例４
実施例１において、混合油脂の代わりに鉱物油としてマシン油７０重量％−スピンドル油３０重量％からなる混合油１５部を使用した以外は、他の添加剤は実施例１と同一のものを用いて［表１−(１)］に示す配合量をもって同様な製造条件でエマルション型組成物を得た。これを水にて４倍に希釈したものを用いて実施例１と同様な評価試験を行った。その結果を［表２−(１)］，［表３−(１)］に示す。
【００４３】
実施例５
鉱物油としてマシン油７０重量％−スピンドル油３０重量％からなる混合油２５部、カチオン界面活性剤として、ポリオキシエチレンアルキルアミン３．０部〔日本油脂社製，「ナイミーンＬ−２０１」；７５重量％、同社製，「ナイミーンＦ−２１５」；７５重量％〕及び乳化剤としてポリオキシエチレンラウリルエーテル(ＨＬＢ ７.４)４.０部〔日本油脂社製，「ノニオンＫ−２０１」(ＨＬＢ３．６）；７０重量％、同社製，「ノニオンＫ−２２０」（ＨＬＢ １６．２）；３０重量％〕を使用した以外は、他の添加剤は実施例１と同一のものを用いて［表１−(１)］に示す配合量をもって同様な製造条件でエマルション型組成物を得た。これを水にて４倍に希釈したものを用いて実施例１と同様な評価試験を行った。その結果を［表２−(１)］，［表３−(１)］に示す。
【００４４】
実施例６
実施例１において、ベースオイルとしてやし油６５重量％−ラード３５重量％からなる固体油（上昇融点２９℃〜３６℃）１０部と液状のヒマシ油１５部との混合油脂を使用した以外は、他の添加剤は実施例２と同一のものを用いて［表１−(１)］に示す配合量をもって同様な製造条件でエマルション型組成物を得た。これを水て４倍に希釈したものを用いて実施例１と同様な評価試験を行った。その結果を［表２−(１)］，［表３−(１)］に示す。
【００４５】
実施例７
実施例６において、カチオン界面活性剤としてポリオキシエチレンアルキルアミンエーテル２．０部（第１工業製薬社製，「カラゾールＷＬＭ５６」を使用した以外は、他の添加剤は実施例１と同一のものを用いて［表１−(１)］に示す配合量をもって同様な製造条件でエマルション型組成物を得た。これを水にて２倍に希釈したものを用いて実施例１と同様な評価試験を行った。その結果を［表２−(１)］，［表３−(１)］に示す。
【００４６】
実施例８
実施例１において、カチオン界面活性剤としてポリオキシエチレンアルキルアミン３.２部(日本乳化剤社製，「Ｎｅｗｃｏ １４５」)とジメチルヤシアルキルベタイン１．３部(日本油脂社製，「ニッサンアノンＢＦ」)を使用した以外は、他の添加剤は実施例１と同一のものを用いて［表１−(１)］に示す配合量をもって同様な製造条件でエマルション型組成物を得た。これを水にて２倍に希釈したものを用いて実施例１と同様な評価試験を行った。その結果を［表２−(１)］，［表３−(１)］に示す。
【００４７】
実施例９
実施例１において、相溶剤としてシリコン油１．０部（東芝シリコーン社製，「ＴＳＦ４４４０」）を使用した以外はベースオイル並びに他の添加剤は実施例１と同一のものを用いて［表１−(１)］に示す配合量をもって同様な製造条件でエマルション型組成物を得た。これを水にて４倍に希釈したものを用いて実施例１と同様な評価試験を行った。その結果を［表２−(１)］，［表３−(１)］に示す。
【００４８】
比較例１
実施例１において、カチオン界面活性剤を全く添加しない以外は、同一のベースオイル並びに添加剤を用いて［表１−(２)］に示す配合量をもって、同様な製造条件でエマルション型組成物を得た。これを水にて４倍に希釈したものを用いて実施例１と同様な評価試験を行った。その結果を［表２−（２）］，［表３−(２)］に示す。
【００４９】
比較例２
実施例１において、水置換型防錆剤の環状アミンエトキシレートを全く添加しない以外は、同一のベースオイル並びに添加剤を用いて［表１−(２)］に示す配合量をもって、同様な製造条件でエマルション型組成物を得た。これを水にて４倍に希釈したものを用いて実施例１と同様な評価試験を行った。その結果を［表２−(２)］，［表３−(２)］に示す。
【００５０】
比較例３
実施例５において、カチオン界面活性剤を全く添加しない以外は同一のベースオイル並びに添加剤を用いて［表１−（２）］に示す配合量をもって、同様な製造条件でエマルション型組成物を得た。これを水にて４倍に希釈したものを用いて実施例１と同様な評価試験を行った。その結果を［表２−（２）］，［表３−（２）］に示す。
【００５１】
比較例４
実施例６において、カチオン界面活性剤を全く添加しない以外は同一のベースオイル並びに添加剤を用いて［表１−（２）］に示す配合量をもって、同様な製造条件でエマルション型組成物を得た。これを水にて４倍に希釈したものを用いて実施例１と同様な評価試験を行った。その結果を［表２−（２）］，［表３−（２）］に示す。
【００５２】
比較例５
実施例７において、水置換型防錆剤の環状アミンエトキシレートを全く添加しない以外は、同一のベースオイル並びに添加剤を用いて［表１−(２)］に示す配合量をもって、同様な製造条件でエマルション型組成物を得た。これを水にて２倍に希釈したものを用いて実施例１と同様な評価試験を行った。その結果を［表２−(２)］，［表３−(２)］に示す。
【００５３】
比較例６
実施例１において、ベースオイルとしてパーム油７５重量％−パームオレイン油２５重量％からなる固体油（上昇融点３３℃〜４０℃）０．４部と液状のナタネ油７．６部との混合油脂を使用した以外は他の添加剤は実施例１と同一のものを用いて［表１−(２)］に示す配合量をもって同様な製造条件でエマルション型組成物を得た。これを水にて２倍に希釈したものを用いて実施例１と同様な評価試験を行った。その結果を［表２−(２)］，［表３−(２)］に示す。
【００５４】
比較例７
実施例１において、ベースオイルとしてパーム油７５重量％−パームオレイン油２５重量％からなる固体油（上昇融点３３℃〜４０℃）８．７５部と液状のナタネ油４１．２５部との混合油脂を使用した以外は他の添加剤は実施例１と同一のものを用いて［表１−(２)］に示す配合量をもって同様な製造条件でエマルション型組成物を得た。これを水にて４倍に希釈したものを用いて実施例１と同様な評価試験を行った。その結果を［表２−(２)］，［表３−(２)］に示す。
【００５５】
比較例８
実施例１において、カチオン界面活性剤としてポリオキシエチレンアルキルアミン９．０部（日本油脂社製，「ナイミーンＴ２−２０２」）を使用した以外はベースオイル並びに他の添加剤は実施例１と同一のものを用いて［表１−(２)］に示す配合量をもって同様な製造条件でエマルション型組成物を得た。これを水にて４倍に希釈したものを用いて実施例１と同様な評価試験を行った。その結果を［表２−(２)］，［表３−(２)］に示す。
【００５６】
比較例９
実施例１において、乳化剤としてポリオキシエチレンノニルフェノールエーテル（ＨＬＢ １２）９．０部（日本油脂社製，「ノニオンＮＳ２０２Ｓ」ＨＬＢ ５.７；２５重量％と同社製「ノニオンＮＳ２１２」ＨＬＢ １４．１；７５重量％の混合物）を使用した以外はベースオイル並びに他の添加剤は実施例１と同一のものを用いて［表１−(２)］に示す配合量をもって同様な製造条件でエマルション型組成物を得た。これを水にて４倍に希釈したものを用いて実施例１と同様な評価試験を行った。［表２−(２)］，［表３−(２)］に示す。
【００５７】
【表１】
0003644660.tif 000009
【００５８】
【表２】
0003644660.tif 000010
【００５９】
【表３】
0003644660.tif 000011
【００６０】
［表２−(１)，(２)］，［表３−(１)，(２)］の試験結果から明らかように、実施例No．１〜９はいずれも、離型性、型枠残存ノロ、表面仕上がり性、防錆性及び貯蔵安定性に優れるとともに、コンクリート製品の大小に拘わらず非常に良好な結果を与える。特に、従来のエマルション型離型剤では成し得なかった型枠残存ノロについて、型枠にノロが全く残存せず作業性が大幅に向上し、コンクリート製品側においてもコンクリートカスの付着は全くみられず、コンクリート製品が非常に美麗であることが判った。
【００６１】
これに対して、比較例No．１，No．３，No．４のように本発明品に使用したカチオン界面活性剤を除外すると離型性が悪く、並びに型枠残存ノロが多く残り、コンクリート表面仕上がり性において気泡が多い。比較例No．２，No．５のように本発明品に使用した水置換型防錆剤環状アミンエトキシレートを除外すると離型性並びに防錆性が悪くなる。比較例No．６のように混合油脂の配合量が１２重量％未満であると、離型性並びに貯蔵安定性が悪くなる。比較例No．７のように混合油脂の配合量が４０重量％を越えると離型性、型枠残存ノロ、コンクリート表面仕上がり性並びに貯蔵安定性が悪くなる。比較例No．８のようにカチオン界面活性剤の配合量が６重量％を越えると型枠残存ノロ並びにコンクリート表面仕上がり性が悪くなる。比較例No．９のようにノニオン界面活性剤の配合量が７重量％を越えると当該カチオン界面活性剤を使用していても離型性、型枠残存ノロ及びコンクリート表面仕上がり性が悪いことが理解されよう。
【００６２】
上記離型剤のテスト結果を示す［表２−(１)］及び［表２−(２)］は、１２００×１４００×２０００の共同溝の鋼製型枠に、所定の離型剤を塗布してコンクリートを打ち込み型枠振動機を３０００Ｖｐｍで１分間振動を行い、６０℃で５時間蒸気養生後脱型して行った。又［表３−(１)］及び［表３−(２)］は、３００×７００×２０００のＵ字溝の鋼製型枠に、所定の離型剤を塗布してコンクリートを打ち込みテーブルバイブレーターで２分間振動を行い、さらに棒バイブレーターで１分３０秒間振動を行い、５５℃で６時間蒸気養生後脱型して行った。尚、各項目の判定基準を下記に記す。
【００６３】
0003644660.tif 000012
【００６４】
【発明の効果】
以上のように、本発明のエマルション型コンクリート離型剤組成物は、コンクリート製品の製造に要求される性能、即ち、離型性、コンクリート表面の仕上がり性、作業性、並びに貯蔵安定性の全てに優れた性能を発揮する。従って、これらのコンクリート離型剤組成物を用いればコンクリート製品の高品質を維持できるし、生産効率は低下しない。